Figure 3 shows the IR spectra for ceramic powders treated at different temperatures which were obtained by controlled precipitation at pH 11.24.
En la Figura 3 se muestran los espectros IR correspondientes a polvos cerámicos tratados a diferentes temperaturas y que fueron obtenidos por precipitación controlada, a un pH de 11.24.